ИЗНОСОСТОЙКИЙ ЧУГУН

1. Отливка из легированного литейного белого чугуна, которая содержит сплав следующего состава, мас.%:
хром 12-25;
углерод 1,5-6;
марганец 2-7;
кремний до 1,5;
молибден до 2;
никель до 4;
микролегирующие элементы, выбранные из группы, состоящей из титана, циркония, ниобия, бора, ванадия и вольфрама: до 2% одного или более элементов;
железо остальное.
2. Отливка по п.1, в которой сплав содержит 15-23 мас.% хрома.
3. Отливка по п.1, в которой сплав содержит 2,5-7 мас.% марганца.
4. Отливка по п.3, в которой сплав содержит 3,0-5,5 мас.% марганца.
5. Отливка по п.3, в которой сплав содержит 3,5-5,5 мас.% марганца.
6. Отливка по любому из пп.1-5, в которой сплав выполнен без никеля и молибдена.
7. Отливка по любому из пп.1-5, в которой сплав включает в себя молибден и никель вплоть до 2 и 4 мас.%, соответственно.
8. Отливка по любому из пп.1-5, в которой железосодержащая матрица содержит мартенсит и остаточный аустенит.
7
3
9. Отливка по любому из пп.1-5, в котором эвтектические карбиды содержат карбиды МС, где М является металлом и С является углеродом.
10. Отливка из легированного литейного белого чугуна, которая содержит:
(a) сплав следующего состава, мас.%:
хром 12-25;
углерод 1,5-6;
марганец 2-7;
кремний до 1,5;
молибден до 2;
никель до 4;
микролегирующие элементы, выбранные из группы, состоящей из титана, циркония, ниобия, бора, ванадия и вольфрама: до 2% одного или более элементов; и
железо остальное; и
(b) микроструктуру, которая содержит 15-60 об.% эвтектических карбидов и первичных карбидов, диспергированных в железосодержащей матрице, которая содержит мартенсит и является, по меньшей мере, по существу свободной от перлита.
11. Отливка по п.10, в которой сплав содержит 15-23 мас.% хрома.
12. Отливка по п.10, в которой сплав содержит 2,5-7 мас.% марганца.
13. Отливка по п.12, в которой сплав содержит 3,0-5,5 мас.% марганца.
14. Отливка по п.12, в которой сплав содержит 3,5-5,5 мас.% марганца.
15. Отливка по любому из пп.10-14, в которой сплав выполнен без никеля и молибдена.
16. Отливка по любому из пп.10-14, в которой сплав включает в себя молибден и никель вплоть до 2 и 4 мас.%, соответственно.
17. Отливка по любому из пп.10-14, в которой железосодержащая матрица содержит мартенсит и остаточный аустенит.
7
3
18. Отливка по любому из пп.10-14, в котором эвтектические карбиды содержат карбиды МС, где М является металлом и С является углеродом.
19. Способ изготовления отливки из легированного литейного белого чугуна по любому из пп.1-9 или 10-18, который содержит этапы
(a) образования жидкого расплава легированного литейного белого чугуна;
(b) заливки жидкого расплава в форму для образования отливки;
(c) предоставления отливке возможности охлаждения на воздухе до комнатной температуры.
20. Способ по п.19, который дополнительно содержит термическую обработку отливки комнатной температуры путем
(a) нагревания отливки до температуры аустенизации и выделения вторичных карбидов из железосодержащей матрицы; после этого
(b) воздушное охлаждение отливки до комнатной температуры и превращение аустенита, обедненного растворенными веществами, в мартенсит.
21. Способ по п.20, в котором температура нагрева находится в пределах 950-1000°C.
22. Способ по п.20 или 21, в котором этап (a) включает в себя выдерживание отливки при температуре нагрева в течение, по меньшей мере, 4 ч.
23. Отливка из легированного литейного белого чугуна, содержащая
(а) сплав следующего состава, мас.%:
хром 20-25;
углерод 1,5-3,3;
марганец 4-7;
кремний до 1,5;
молибден до 2;
никель до 4;
микролегирующие элементы, выбранные из группы, состоящей из титана, циркония, ниобия, бора, ванадия и вольфрама: до 2% одного или более элементов;
железо - остальное, и
(b) микроструктуру, которая содержит 15-25 об.% эвтектических карбидов и первичных карбидов, диспергированных в железосодержащей матрице, которая содержит мартенсит и является по меньшей мере по существу свободной от перлита.